본 발명자 들 은 HAZ 인성 을 열화 시키 지 않 고 , 취성 균열 정지 특성 을 개선 하 기 위한 요건 에 대해서 도 검토 를 거듭 했 다 . 그 결과 , 두께 t ( mm ) 의 강판 의 금속 조직 을 관찰 했 을 때 에 , 강판 표면 으로부터 t / 100 위치 까지 의 영역 에서 의 페라이트 립 의 평균 입경 이 25 ㎛ 이하 이 면 , 강판 의 취성 균열 정지 특성 을 개선 할 수 있 고 , 상기 HAZ 인성 도 열화 시키 지 않 는 것 이 밝혀졌 다 .